(57)【要約】【課題】抄紙系内の発泡及びパルプの凝集を抑え、紙地合への悪影響を防ぎ、十分な耐浸み込み性を有する写真印画紙用紙の製造方法を提供する。【解決手段】パルプスラリーに少なくともポリアミドポリアミンエピクロルヒドリン樹脂およびカチオン化澱粉を含み、ポリアミドポリアミンエピクロルヒドリン樹脂の添加をカチオン化澱粉よりも前に行い、サイズ剤としてカチオン性アルキルケテンダイマーを好ましく用いる。パルプとして直送パルプの使用に有効である。【選択図】  なし【特許請求の範囲】
【請求項１】
パルプスラリーに少なくともポリアミドポリアミンエピクロルヒドリン樹脂およびカチオン化澱粉を含み、かつポリアミドポリアミンエピクロルヒドリン樹脂の添加をカチオン化澱粉よりも前に行うことにより製造する写真印画紙用紙の製造方法。
【請求項２】
サイズ剤としてカチオン性アルキルケテンダイマーを用いることを特徴とする請求項１記載の写真印画紙用紙の製造方法。
【請求項３】
パルプとして直送パルプを使用することを特徴とする請求項１または２記載の写真印画紙用紙の製造方法。
【請求項４】
請求項１記載の製造方法により製造される写真印画紙用紙。
【発明の詳細な説明】
【０００１】
【発明の属する技術分野】
本発明は、抄紙系内での発泡、必要以上の凝集を防ぎ、操業性良く製造できる写真印画紙用紙及び写真印画紙用紙の製造方法に関する。更に、系内の発泡を抑えることにより泡が紙の地合に悪影響を及ぼすことを防ぎ、かつパルプの凝集を抑えることにより地合を良化せしめ、さらに耐浸み込み性良好な写真印画紙用紙の提供に関するものである。
【０００２】
【従来の技術】
従来から、写真印画紙用支持体として、外観、腰、強度、価格の面で優れた紙が用いられてきた。しかし、紙を写真印画紙用紙として用いるにあたり、現像時に起きる現像処理液の吸収が大きく、迅速な現像処理、印画紙品質の保持などが欠点として挙げられている。
【０００３】
その対策として、原紙の両面をポリオレフィンなどの耐水性樹脂で被覆することが広く行われている。しかしながら、この方法によれば表裏面からの現像液の浸透を防ぐことが出来るものの、支持体端部からの現像液浸透を防止することは不可能である。また、最近の節水型水洗処理では、端部から浸透した現像液を完全に洗浄することも不可能である。
【０００４】
端部からの現像液浸透を防止する目的として、原紙にサイズ剤を添加することが行われている。この際、写真印画紙としての保存性およびカブリなどの写真特性への影響がないことを考慮して、中性から弱アルカリ性領域での抄紙におけるサイズ剤としてアルキルケテンダイマーまたはアルケニル無水琥珀酸サイズ剤が一般的に用いられている。
【０００５】
従来の技術では、ポリアミドポリアミンエピクロルヒドリン樹脂と共にアニオン性ポリアクリルアミド、アルミニウム塩、アルカリ性物質、サイズ剤を添加することが提案されている（例えば特許文献１参照）。カチオン性ポリアクリルアミド、アニオン性ポリアクリルアミドを順に添加する方法が提案されている（例えば特許文献２参照）。しかし、これらの処方では抄紙スラリー系内における発泡対策には寄与しない。アルキルケテンダイマー、陽イオン系湿潤紙力増強剤と陰イオン系高分子電解質を含有する方法が提案されているが、単純にこれらの薬剤を投入すると系内における発泡が大きく、地合不良や欠点などの品質問題を起こすことがある（例えば特許文献３参照）。また、中性から弱アルカリ性雰囲気下で用いられるアルキルケテンダイマーサイズ剤に対して、Ｎ−ビニルホルムアミドビニルアミン共重合物を含有する方法が開示されているが、サイズ剤定着の為のみに薬品を添加することはコストアップに繋がり、またこの方法も発泡への解決とはならない（例えば特許文献４参照）。
【０００６】
抄紙工程における泡対策として消泡剤を用いることは一般的である。しかし、消泡剤を用いた原料を写真印画紙となした際にはトラブルを誘発することが多い。例えば、ポリエーテル系の消泡剤は写真乳剤に悪影響を及ぼし写真性を大幅に悪化させ、シリコン系の消泡剤は写真性が悪くなるばかりでなく、後にポリオレフィン樹脂により紙を被覆する際に、接着不良の原因となる。このようなことから、写真印画紙用紙には消泡剤を使わないことが望ましく、泡対策は基本的な配合中で行うことが望ましい。
【０００７】
ポリアミドポリアミンエピクロルヒドリン樹脂は、サイズ剤定着能および湿潤強度剤としての機能を有し、写真印画紙用紙を製造するにあたり有効である。しかし、パルプに留まらずにスラリー系内に残存したポリアミドポリアミンエピクロルヒドリン樹脂は発泡の原因となる。抄紙系内において泡が発生すると、泡が紙に抄きこまれることによる地合不良、系内の汚染等不利益なことが多く発生する。
【０００８】
カチオン性のポリマーにはパルプの歩留まりを向上させる効果があるものがあり、ポリアミドポリアミンエピクロルヒドリン樹脂にも若干の歩留まり向上効果がある。しかし、パルプ歩留まり効果はパルプを凝集させる効果であるため、凝集により作られたフロックは地合を悪化させる。地合の悪い紙を用いた写真印画紙用紙は、画像の再現性、写像性に乏しく良い画質を提供できない。
【０００９】
カチオン化澱粉が紙の強度およびパルプの歩留まりに与える影響は大きく、コストも安いことから、前述のように写真印画紙用紙に用いられることは公知である。しかし、カチオン化澱粉の効果を効率よく発現する為には、ポリアミドポリアミンエピクロルヒドリン樹脂等と比較すると２倍から２０倍程度の添加量を必要とし、系内の電荷バランスは大きくカチオン側に傾く。その結果、ポリアミドポリアミンエピクロルヒドリン樹脂を含むカチオン性薬剤の歩留まり低下や不均一な定着、地合不良といった不利益な現象を引き起こす。
【００１０】
抄紙において直送パルプを用いることは、パルプをドライシート化する際の乾燥エネルギーを不要と出来ることで非常に有力であるが、ドライシートパルプと比較してヘミセルロースなどの発泡要因となる物質をパルプと同時に抄紙系に持ち込んでしまうことは避けられない。このことは、写真印画紙用紙のように出来るだけ消泡剤を用いたくない系においては重大な不利益であり、発泡対策は一層重要なものとなる。
【００１１】
【特許文献１】
特公昭６２−２３１１９号公報（１〜３頁）
【特許文献２】
特開平５−１７３２８７号公報（２〜３頁）
【特許文献３】
特開昭６０−８１３９６号公報（１、４〜５頁）
【特許文献４】
特開平８−１４６５５５号公報（１〜３頁）
【００１２】
【発明が解決ようとする課題】
本発明者等は、上記に鑑み種々の配合の添加順を検討した結果、ポリアミドポリアミンエピクロルヒドリン樹脂をカチオン化澱粉の前で添加することにより、ポリアミドポリアミンエピクロルヒドリン樹脂を用いた系においても抄紙系での発泡が著しく改善されることを見い出した。特に直送パルプ使用系では、ドライシートパルプよりも多く抄紙系内に持ち込まれる低分子多糖類による発泡の悪化があるため、本発明は非常に効果的である。加えて、写真印画紙用紙と成した際に必要である耐浸み込み性において、カチオン性アルキルケテンダイマーの使用を選択することで、ポリアミドポリアミンエピクロルヒドリン樹脂とアルキルケテンダイマーが離れて添加されてしまうことによる歩留まり低下を防ぎ、発泡対策と浸み込み対策を両立させた。
【００１３】
従って、本発明は消泡剤を使用したくない、または出来ない抄紙系内でも発泡、必要以上の凝集を防ぎ、操業性良く製造できる写真印画紙用紙の製造方法に関する。また、系内の発泡を抑えることにより泡が紙の地合に悪影響を及ぼすことを防ぎ、かつパルプの凝集を抑えることで地合を良化し、さらには十分な耐浸み込み性を有する写真印画紙用紙の提供に関するものである。加えて、発泡のトラブルを起こしやすい直送パルプ使用系においてその効果が一層顕著に発現する写真印画紙用紙の製造方法を提案する。
【００１４】
【課題を解決するための手段】
本発明は、パルプスラリーに少なくともポリアミドポリアミンエピクロルヒドリン樹脂およびカチオン化澱粉を含み、かつポリアミドポリアミンエピクロルヒドリン樹脂の添加がカチオン化澱粉よりも前に行われることにより製造される写真印画紙用紙の製造方法により達成される。
【００１５】
このようにして作成された紙を原紙とし、その両面をポリオレフィン樹脂で被覆したことを特徴とする支持体により、写真印画紙支持体として優位に達成される。
【００１６】
さらに、サイズ剤としてカチオン性アルキルケテンダイマーを用いることによってさらに有利に達成される。
【００１７】
加えて、パルプとして直送パルプを用いることでさらに顕著に達成される。
【００１８】
【発明の実施の形態】
以下に、本発明の写真印画紙用紙の製造方法および写真印画紙用紙について、詳細に説明する。
【００１９】
本発明は、紙中に少なくともポリアミドポリアミンエピクロルヒドリン樹脂およびカチオン化澱粉を含む写真印画紙用紙である。
【００２０】
湿潤紙力剤として用いられるポリアミドポリアミンエピクロルヒドリン樹脂の添加量は、対パルプ０．１〜１質量％が望ましいが、ポリアミドポリアミンエピクロルヒドリン樹脂の過度の使用は写真印画紙となした時の写真乳剤特性に影響を与えることがあるため、対パルプ０．１〜０．３質量％が望ましい。また０．１質量％未満では、写真印画紙支持体と成した際、現像時の現像液浸み込みによる強度低下や寸法安定性の低下があるため相応しくない。
【００２１】
ポリアミドポリアミンエピクロルヒドリン樹脂は高ｐＨにて分解し、写真印画紙となした時の写真乳剤特性に影響を与えることがあるため、抄紙時のスラリーｐＨは９以下であることが望ましい。また、サイズ剤、顔料、蛍光剤等の歩留まりおよび効果を考えるとｐＨは７〜９がより好ましい。
【００２２】
本発明でのポリアミドポリアミンエピクロルヒドリン樹脂の添加は、カチオン化澱粉よりも前にスラリーに対して行われる。カチオン化澱粉添加により系内のカチオン化物質が多くなる前にポリアミドポリアミンエピクロルヒドリン樹脂を添加することで、カチオン化澱粉添加後にポリアミドポリアミンエピクロルヒドリン樹脂を添加するよりも高い歩留まりを得ることが出来、結果としてパルプに留まらずに系内を循環するポリアミドポリアミンエピクロルヒドリン樹脂を減らし、発泡対策として効果を挙げることが出来る。
【００２３】
ポリアミドポリアミンエピクロルヒドリン樹脂の添加には、その添加によりパルプスラリーのフロックが形成されるため、添加位置は出来るだけ上流に置き、その後のシェアーによるフロック破壊を起こすことが望ましい。フロックを破壊しないと、紙と成した後にフロックが起こすプロファイル不良が地合を悪化させ、写真印画紙用紙と成した時の画像再現性および写像性等に悪影響を与える。具体的にはスクリーンやファンポンプといったシェアーのかかるパートより前が望ましい。
【００２４】
本発明の実施に用いられる紙として、ポリアミドポリアミンエピクロルヒドリン樹脂、カチオン化澱粉以外の各種添加物を含有させることも可能である。サイズ剤としてアルキルケテンダイマーエマルジョン、脂肪酸金属塩、脂肪酸、エポキシ系高級脂肪酸アミド、アルケニルまたはアルキルコハク酸無水物エマルジョン、ロジン誘導体など、乾燥紙力剤としてアニオンまたはカチオンまたは両性のポリアクリルアミド、ポリビニルアルコール、ガラクトマンナンなど、湿潤紙力剤としてポリアミドポリアミンエピハロヒドリン樹脂等、填料としてクレー、カオリン、炭酸カルシウム、酸化チタン等、定着剤として塩化アルミニウム、硫酸バンド等の水溶性アルミニウム塩等、ｐＨ調節剤として水酸化ナトリウム、炭酸ナトリウム、硫酸、塩酸等、その他着色顔料、染料、蛍光増白剤などを適宜組み合わせて含有すると有利である。
【００２５】
特に、サイズ剤としてカチオン性アルキルケテンダイマーを用いることで、本発明はさらに有利に達成される。アルキルケテンダイマーはポリアミドポリアミンエピクロルヒドリン樹脂と同時に使用することによりその歩留まりを若干向上させることが出来、添加位置は両薬品が近いほど望ましい。しかし、アルキルケテンダイマーサイズ剤は加水分解によりその能力を失ってしまうため、出来るだけ下流での添加が望ましく、本発明において上流にて添加されるポリアミドポリアミンエピクロルヒドリン樹脂と同時に添加することが出来ない。この矛盾をパルプへの自己定着能を有するカチオン性アルキルケテンダイマーを用いることで補完し、一層の効果向上を得た。カチオン性アルキルケテンダイマーサイズ剤の添加量は対パルプ０．１〜０．４質量％が望ましい。０．４質量％以上の添加ではアルキルケテンダイマーサイズ剤のサイズ性が飽和域に達してしまい、０．１％未満の添加量では現像時の現像液浸み込みに耐えうる十分なサイズ性を発揮できない。アルキルケテンダイマーサイズ剤の添加は種箱以降で行うことが望ましく、これより上流であると加水分解によりその能力を失い効果的な使用が出来ない。
【００２６】
本発明の写真印画紙用紙は、原料として直送パルプを使用出来る。本発明における直送パルプとは、蒸解・漂白・脱墨等の処理を経たパルプスラリーが、一度もドライシート化されること無くスラリー状態のままで抄紙系内にて用いられるものを指す。直送パルプの使用は、ドライシートパルプ化で必要である乾燥エネルギーが不要とすることでパルプ原料コストを抑え、製品コストを抑える効果的な方法であり、本発明下においてもコストダウンの効果を保持できるが、反面ドライシートパルプよりも低分子多糖を多く含むが故に発泡のトラブルを起こしやすい。このような直送パルプにあっては、ポリアミドポリアミンエピクロルヒドリン樹脂をカチオン化澱粉の前に添加することによる発泡を抑える効果を一層顕著に発揮できる。
【００２７】
本発明におけるパルプスラリーには、樹種、蒸解法、漂白法を問わずあらゆるパルプを使用できるが、紙質や面質を考慮した際にはＮＢＫＰおよびＬＢＫＰが望ましい。パルプは離解、叩解の処理を経て抄紙機へと送られるが、その際の濾水度がカナディアンスタンダードフリーネスにおいて２００〜４００ｍｌが望ましく、繊維長は０．５０〜０．７０ｍｍが望ましい。４００ｍｌ以上の濾水度および０．７０ｍｍ以上の繊維長では写真印画紙用紙として十分な面質を得ることが出来ない。２００ｍｍ未満の濾水度では操業時に水引きが悪く抄速を上げられない。また、０．５０ｍｍ未満の繊維長では、写真印画紙用紙として必要な剛度などの紙力を維持出来ない。
【００２８】
本発明におけるカチオン化澱粉には、コーン・ポテト・タピオカ・小麦など澱粉の原料、澱粉の分子量およびカチオン化度を問わずあらゆるカチオン化澱粉が使用できる。抄造目的に応じて使い分けることが望ましいが、写真性の観点においてコーン・小麦澱粉はポテト・タピオカよりも微量の金属を含みにくく有利である。
【００２９】
【実施例】
以下、実施例により本発明を詳しく説明するが、本発明の内容は実施例に限られるものではない。配合比率はすべて質量比率である。
【００３０】
予備操作１
ＬＢＫＰドライシートを離解し、濾水度３５０ｍｌＣＳＦに叩解し１％スラリーとなし、水酸化ナトリウムまたは硫酸を用いてｐＨ６．０に調節し、抄紙原料とした。
【００３１】
実施例１
予備操作１で得たパルプスラリー１００００に対し、上流ブレンダーにてポリアミドポリアミンエピクロルヒドリン樹脂０．２を添加し、以下順に下流ブレンダーにてカチオン化澱粉１、種箱にてアニオン性アルキルケテンダイマーサイズ剤０．２を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３２】
実施例２
予備操作１で得たパルプスラリー１００００に対し、上流ブレンダーにてポリアミドポリアミンエピクロルヒドリン樹脂０．２を添加し、以下順に下流ブレンダーにてカチオン化澱粉１、種箱にてカチオン性アルキルケテンダイマーサイズ剤０．２を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３３】
予備操作２
直送ＬＢＫＰを離解し、濾水度３５０ｍｌＣＳＦに叩解し１％スラリーとなし、水酸化ナトリウムまたは硫酸を用いてｐＨ６．０に調節し、抄紙原料とした。
【００３４】
実施例３
予備操作２で得たパルプスラリー１００００に対し、上流ブレンダーにてポリアミドポリアミンエピクロルヒドリン樹脂０．２を添加し、以下順に下流ブレンダーにてカチオン化澱粉１、種箱にてアニオン性アルキルケテンダイマーサイズ剤０．２を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３５】
実施例４
予備操作２で得たパルプスラリー１００００に対し、上流ブレンダーにてポリアミドポリアミンエピクロルヒドリン樹脂０．２を添加し、以下順に下流ブレンダーにてカチオン化澱粉１、種箱にてカチオン性アルキルケテンダイマーサイズ剤０．２を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３６】
比較例１
予備操作１で得たパルプスラリー１００００に対し、上流ブレンダーにてカチオン化澱粉１を添加し、以下順にファンポンプ前にてポリアミドポリアミンエピクロルヒドリン樹脂０．２、種箱にてアニオン性アルキルケテンダイマーサイズ剤を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３７】
予備操作２で得たパルプスラリー１００００に対し、上流ブレンダーにてカチオン化澱粉１を添加し、以下順にファンポンプ前にてポリアミドポリアミンエピクロルヒドリン樹脂０．２、種箱にてアニオン性アルキルケテンダイマーサイズ剤を添加した配合スラリーを得た。また、これを長網抄紙機で１７０ｇ／ｍ２に抄紙し原紙試料とした。また、抄紙の際にワイヤー下に落ちた白水を回収し、これを白水試料とした。
【００３８】
＜発泡性測定方法＞
パルプスラリーまたは白水試料の発泡性は以下の方法により測定される。内径５ｃｍ長さ３０ｃｍの筒の上下を内径８ｍｍのガラス管を通したゴム栓で封じたものを発泡層とした。発泡層は垂直に固定され、下部のガラス管から５ｍｌ／秒の速さで液を送り出すチュービングポンプへゴム管で結ばれ、チュービングポンプから上部のガラス管へゴム管で結ばれ発泡試験装置を成す。発泡層中にパルプスラリーまたは抄紙白水を下のゴム栓から５ｃｍまで入れ、チュービングポンプを回転させて上部ガラス管から抄紙白水または抄紙白水を２５ｃｍ滴下し、１０分後に液面に出来る泡の大きさ、数、消えるまでの時間によって泡の評価とした。
【００３９】
＜試験結果＞
パルプスラリーの泡試験結果を表１に、抄紙白水の泡試験結果を表２に示す。
【００４０】
【表１】
2004219441.tif 000002
【００４１】
＜評価＞
表１に示すように、比較例１と実施例１および実施例２の比較において、ポリアミドポリアミンエピクロルヒドリン樹脂の添加位置をカチオン化澱粉の後から前に移すことで、ドライシートパルプ使用時のパルプスラリー泡の発生個数が減少し、出来た泡が消えるまでの時間も著しく短縮されたことが確認出来る。また、比較例２と実施例３および実施例４の比較において、ポリアミドポリアミンエピクロルヒドリン樹脂の添加位置をカチオン化澱粉の後から前に移すことで、直送パルプ使用時のパルプスラリー泡の発生個数が激減し、出来た泡が消えるまでの時間も著しく短縮されたことが確認出来る。特に、比較例１と比較例２を比べると直送パルプを使用した際のパルプスラリー泡がドライシートパルプ使用時よりも多いことが確認出来るが、実施例１および実施例２と実施例３および実施例４を比べると直送パルプとドライシートパルプでのパルプスラリー泡の差がほぼ無くなっており、本発明の効果が直送パルプにおいてより顕著に発揮されていることが確認出来る。
【００４２】
【表２】
2004219441.tif 000003
【００４３】
＜評価＞
表２に示すように、比較例１と実施例１および実施例２の比較において、ポリアミドポリアミンエピクロルヒドリン樹脂の添加位置をカチオン化澱粉の後から前に移すことで、ドライシートパルプ使用時の白水泡の発生個数が減少し、出来た泡が消えるまでの時間も著しく短縮されたことが確認出来る。また、比較例２と実施例３および実施例４の比較において、ポリアミドポリアミンエピクロルヒドリン樹脂の添加位置をカチオン化澱粉の後から前に移すことで、直送パルプ使用時の白水泡の発生個数が激減し、出来た泡が消えるまでの時間も著しく短縮されたことが確認出来る。特に、比較例１と比較例２を比べると直送パルプを使用した際の白水泡がドライシートパルプ使用時よりも多いことが確認出来るが、実施例１および実施例２と実施例３および実施例４を比べると直送パルプとドライシートパルプでの白水泡の差がほぼ無くなっており、本発明の効果が直送パルプにおいてより顕著に発揮されていることが確認出来る。
【００４４】
＜地合評価方法＞
３Ｄ  シートアナライザー（Ｍ／Ｋ  ＳＹＳＴＥＭ社製）を用いて、抄紙後の地合評価を行った。測定条件は以下の通りである。結果を表３に示す。
測定モード：フロック測定モード
フィルター：赤フィルター（フロック測定モード用）
レンジ    ：３
該機により測定されるＭ／Ｋ  ＩＮＤＥＸは地合評価指数であり、数値が大きい方が地合として良好であることを示す。
【００４５】
＜写像性評価方法＞
抄紙した紙をスーパーカレンダー処理にて密度１．００ｇ／ｃｍ２にした後、表面にポリエチレンラミネート処理を施し評価片とする。測定は、写像性測定器ＩＣＭ−１ＤＰ（スガ試験器株式会社）を使用した。数値が大きい方が、写像性として良好である。
【００４６】
＜浸み込み評価法＞
ベンジルアルコール：ジエチレングリコール：ローズベンガル＝１００：１００：１の液を作成し、２０℃に調温し評価溶液とした。評価片は表裏にポリエチレンラミネート処理を施し、２３℃６５％ＲＨの環境下にて８時間調湿したのち、カッターにて５×５ｃｍにカットしサンプルとした。カットしたサンプルを評価溶液に３分間浸漬し、取り出した後即座に水洗いし、ただちに水を拭き取り、必要以上に評価溶液がサンプルに浸透することを防いだ。赤染料が確認できる、サンプルのカッター切断辺からの距離を、目視にてサンプル間の比較を行った。  結果は数値化が困難なため、大きく５段階に分けて優劣で判定した。サイズ性が高いものは評価溶液が内部に浸透しないため、浸透度合いの低いものが優れたサイズ性を発揮していることになる。
【００４７】
【表３】
2004219441.tif 000004
【００４８】
＜評価＞
表３に示すように、比較例１と実施例１、および比較例２と実施例２の比較において、ポリアミドポリアミンエピクロルヒドリン樹脂の添加位置をカチオン化澱粉の後から前に移すことで、ドライシート・直送のどちらのパルプについても、抄紙後の紙の地合、泡抜け、写像性が明確に良化した。また、実施例１と実施例２、および実施例３と実施例４の比較において、アルキルケテンダイマーサイズ剤をアニオン性からカチオン性に変えることで、ドライシート・直送のどちらのパルプについても、浸み込みが良化した。
【００４９】
【発明の効果】
本発明は、パルプスラリーに少なくともポリアミドポリアミンエピクロルヒドリン樹脂およびカチオン化澱粉を含み、かつポリアミドポリアミンエピクロルヒドリン樹脂の添加をカチオン化澱粉よりも前に行うことによって、抄紙系内での発泡及び不均一な分散、凝集を防ぎ、操業性良く製造できる写真印画紙用紙及び写真印画紙用紙の製造方法である。更に、系内の発泡を抑えることにより泡が紙の地合に悪影響を及ぼすことを防ぎ、かつパルプの凝集を抑えることで地合を良化せしめ、耐浸み込み性良好な写真印画紙用紙を提供出来る。また、本発明はパルプとして直送パルプを使用した際に、上記の効果をより顕著に発揮出来る。